ПРОЦЕСС ПОЛУЧЕНИЯ ФОСФАТА АЛЮМИНИЯ

1. Способ получения фосфата алюминия, включающий смешивание раствора хлорида алюминия и раствора ортофосфата натрия, отличающийся тем, что осаждение осадка фосфата алюминия проводят при температурах в диапазоне от примерно 50°С до примерно 70°С.
2. Способ по п.1, в котором этап осаждения проводят при температурах в диапазоне от примерно 55°С до примерно 65°С.
3. Способ по п.1, в котором этап осаждения проводят при температуре около 60°С.
4. Способ получения фосфата алюминия, включающий:
смешивание раствора хлорида алюминия и раствора ортофосфата натрия с получением взвеси фосфата алюминия и надосадочной жидкости;
осаждение взвеси фосфата алюминия с получением осадка фосфата алюминия, и;
удаление надосадочной жидкости, причем этапы смешивания, осаждения и удаления осуществляют в замкнутой системе.
5. Способ по п.4, в котором раствор ортофосфата натрия добавляют к раствору хлорида алюминия.
6. Способ по п.5, в котором раствор ортофосфата натрия добавляют к раствору хлорида алюминия до тех пор, пока рН не установится в диапазоне от примерно 5.0 до примерно 5.4.
7. Способ по п.6, в котором рН устанавливают в диапазоне от примерно 5.1 до примерно 5.3.
8. Способ по любому из пп.4-7, в котором этап смешивания осуществляют при температурах в диапазоне от примерно 20°С до примерно -30°С.
9. Способ по п.8, в котором этап смешивания осуществляют при температуре около 25°С.
10. Способ по любому из пп.4-7, 9, в котором этап смешивания включает перемешивание раствора хлорида алюминия и раствора ортофосфата натрия импеллером, вращающимся со скоростью от примерно 150 до примерно 350 об./мин.
11. Способ по любому из пп.4-7, 9, в котором этап смешивания включает перемешивание раствора хлорида алюминия и раствора ортофосфата натрия импеллером, вращающимся со скоростью от примерно 200 до примерно 300 об./мин.
12. Способ по любому из пп.4-7, 9, в котором этап смешивания включает перемешивание раствора хлорида алюминия и раствора ортофосфата натрия импеллером, вращающимся со скоростью около 250 об./мин.
13. Способ по любому из пп.4-7, 9, в котором этап осаждения осуществляют при температурах в диапазоне от примерно 50°С до примерно 70°С.
14. Способ по любому из пп.4-7, 9, в котором этап осаждения осуществляют при температурах в диапазоне от примерно 55°С до примерно 65°С.
15. Способ по любому из пп.4-7, 9, в котором этап осаждения осуществляют при температуре около 60°С.
16. Способ по любому из пп.4-7, 9, в котором этап осаждения осуществляют за время от примерно 2 суток до примерно 5 суток.
17. Способ по любому из пп.4-7, 9, в котором этап осаждения осуществляют за время от примерно 3 суток до примерно 4 суток.
18. Способ по любому из пп.4-7, 9, в котором этап удаления включает удаление надосадочной жидкости с помощью погружаемой трубки.
19. Способ по любому из пп.4-7, 9, включающий дополнительно стерилизацию осадка фосфата алюминия, в котором этапы смешивания, осаждения, удаления и стерилизации осуществляют в замкнутой системе
20. Способ по п.19, в котором этап стерилизации включает нагревание осадка фосфата алюминия до температуры свыше примерно 110°С.
21. Способ по п.19, в котором этап стерилизации включает нагревание осадка фосфата алюминия до температуры свыше примерно 121°С.
22. Способ по п.19, включающий дополнительно регулирование рН осадка фосфата алюминия, в котором этапы смешивания, осаждения, удаления, стерилизации и регулирования осуществляют в замкнутой системе.
23. Способ по п.22, в котором этап регулирования включает доводку рН осадка фосфата алюминия до диапазона значений от примерно 5.6 до примерно 6.0.
24. Способ по п.23, в котором рН доводят до диапазона значений от примерно 5.8 до примерно 6.0.
25. Способ по п.24, в котором рН доводят до диапазона значений от примерно 5.9 до примерно 6.0.
26. Способ по любому из пп.4-7, 9, 20-25, в котором концентрация фосфата алюминия после этапа смешивания находится в диапазоне от примерно 9.0 до примерно 16.5 мг/мл
27. Способ по любому из пп.22-25, в котором осадок фосфата алюминия после этапа регулировки рН включает частицы размерных фракций, соответствующих значению D [v, 0.5] в диапазоне от примерно 3.0 мкм до примерно 9.0 мкм.
28. Способ по любому из пп.22-25, в котором осадок фосфата алюминия после этапа регулировки рН включает частицы размерных фракций, соответствующих значению D [v, 0.5] в диапазоне от примерно 4.5 мкм до примерно 6.5 мкм.
29. Способ по любому из пп.22-25, в котором осадок фосфата алюминия после этапа регулировки рН включает частицы размерных фракций, соответствующих значению D [v, 0.1] более примерно 1.5 мкм.
30. Способ по любому из пп.22-25, в котором осадок фосфата алюминия после этапа регулировки рН включает частицы размерных фракций, соответствующих значению D [v, 0.1] более примерно 2.0 мкм.
31. Способ по любому из пп.22-25, в котором осадок фосфата алюминия после этапа регулировки рН включает частицы размерных фракций, соответствующих значению D [v, 0.9] менее 25 мкм.
32. Способ по любому из пп.22-25, в котором осадок фосфата алюминия после этапа регулировки рН включает частицы размерных фракций, соответствующих значению D [v, 0.9] менее примерно 20 мкм.